(57)【要約】【課題】高い屈折率及び低いアッベ数を有し、且つ、可視光についての透過率が高い光学ガラスと、これを用いたレンズプリフォーム及び光学素子を提供する。【解決手段】光学ガラスは、質量％で、Ｐ２Ｏ５成分を５．０％以上４０．０％以下、Ｎｂ２Ｏ５成分を２０．０％以上６０．０％以下含有し、ＴｉＯ２成分の含有量が１５．０％以下であり、分光透過率が７０％を示す波長（λ７０）が５００ｎｍ以下である。レンズプリフォーム及び光学素子は、この光学ガラスからなる。【選択図】なし【特許請求の範囲】
【請求項１】
質量％で、Ｐ２Ｏ５成分を５．０％以上４０．０％以下、Ｎｂ２Ｏ５成分を２０．０％以上６０．０％以下含有し、ＴｉＯ２成分の含有量が１５．０％以下であり、分光透過率が７０％を示す波長（λ７０）が５００ｎｍ以下である光学ガラス。
【請求項２】
質量和（ＴｉＯ２＋Ｎｂ２Ｏ５）が３０．０％以上７０．０％以下である請求項１記載の光学ガラス。
【請求項３】
質量比Ｎｂ２Ｏ５／（ＴｉＯ２＋Ｎｂ２Ｏ５）が０．７００以上である請求項１又は２記載の光学ガラス。
【請求項４】
質量％で、ＳｉＯ２成分の含有量が１０．０％以下である請求項１から３のいずれか記載の光学ガラス。
【請求項５】
質量和（ＳｉＯ２＋Ｐ２Ｏ５）が５．０％以上４０．０％以下である請求項１から４のいずれか記載の光学ガラス。
【請求項６】
質量％で、
Ｌｉ２Ｏ成分  ０〜１０．０％
Ｎａ２Ｏ成分  ０〜１５．０％
Ｋ２Ｏ成分  ０〜１５．０％
である請求項１から５のいずれか記載の光学ガラス。
【請求項７】
質量％で、Ｒｎ２Ｏ成分（Ｒｎは、Ｌｉ、Ｎａ及びＫからなる群より選択される１種以上）の含有量の和が２０．０％以下である請求項１から６のいずれか記載の光学ガラス。
【請求項８】
質量％で
ＭｇＯ成分  ０〜５．０％
ＣａＯ成分  ０〜１０．０％
ＳｒＯ成分  ０〜１０．０％
ＢａＯ成分  ０〜２５．０％
である請求項１から７のいずれか記載の光学ガラス。
【請求項９】
ＲＯ成分（Ｒは、Ｍｇ、Ｃａ、Ｓｒ及びＢａからなる群より選択される１種以上である）の含有量の和が２５．０％以下である請求項１から８のいずれか記載の光学ガラス。
【請求項１０】
質量和（ＣａＯ＋ＳｒＯ＋ＢａＯ＋Ｒｎ２Ｏ）が１０．０％以上４０．０％以下である請求項１から９のいずれか記載の光学ガラス（Ｒｎは、Ｌｉ、Ｎａ及びＫからなる群より選択される１種以上）。
【請求項１１】
質量比（ＣａＯ＋ＳｒＯ＋ＢａＯ）／Ｒｎ２Ｏが０．１０以上７．００以下である請求項１から１０のいずれか記載の光学ガラス（Ｒｎは、Ｌｉ、Ｎａ及びＫからなる群より選択される１種以上）。
【請求項１２】
質量％で、Ｂ２Ｏ３成分の含有量が１０．０％以下である請求項１から１１のいずれか記載の光学ガラス。
【請求項１３】
質量％で
Ｙ２Ｏ３成分  ０〜１０．０％
Ｌａ２Ｏ３成分  ０〜１０．０％
Ｇｄ２Ｏ３成分  ０〜１０．０％
Ｙｂ２Ｏ３成分  ０〜１０．０％
である請求項１から１２のいずれか記載の光学ガラス。
【請求項１４】
Ｌｎ２Ｏ３成分（Ｌｎは、Ｙ、Ｌａ、Ｇｄ及びＹｂからなる群より選択される１種以上である）の含有量の和が１５．０％以下である請求項１から１３のいずれか記載の光学ガラス。
【請求項１５】
質量％で、
ＧｅＯ２成分  ０〜１０．０％
Ｂｉ２Ｏ３成分  ０〜２０．０％
ＴｅＯ２成分  ０〜１５．０％
ＺｒＯ２成分  ０〜１０．０％
Ｔａ２Ｏ５成分  ０〜１０．０％
ＷＯ３成分  ０〜２０．０％
ＺｎＯ成分  ０〜１０．０％
Ａｌ２Ｏ３成分  ０〜１０．０％
Ｇａ２Ｏ３成分  ０〜１０．０％
ＳｎＯ成分  ０〜１０．０％
Ｓｂ２Ｏ３成分  ０〜３．０％
である請求項１から１４のいずれか記載の光学ガラス。
【請求項１６】
１．７０以上の屈折率（ｎｄ）を有し、２５以下のアッベ数（νｄ）を有する請求項１から１５のいずれか記載の光学ガラス。
【請求項１７】
請求項１から１６のいずれか記載の光学ガラスからなる光学素子。
【請求項１８】
請求項１から１６のいずれか記載の光学ガラスからなる研磨加工用及び／又は精密プレス成形用のプリフォーム。
【請求項１９】
請求項１８記載のプリフォームを精密プレスしてなる光学素子。
【発明の詳細な説明】
【技術分野】
【０００１】
本発明は、光学ガラス、レンズプリフォーム及び光学素子に関する。
【背景技術】
【０００２】
近年、光学系を使用する機器のデジタル化や高精細化が急速に進んでおり、デジタルカメラやビデオカメラ等の撮影機器をはじめ、各種光学機器に用いられるレンズ等の光学素子に対する高精度化、軽量、及び小型化の要求は、ますます強まっている。
【０００３】
光学素子を作製する光学ガラスの中でも特に、光学素子の軽量化及び小型化を図ることが可能な、１．７０以上の高い屈折率（ｎｄ）を有しながらも、２５以下の低いアッベ数（νｄ）を有するガラスの需要が非常に高まっている。高い屈折率と低いアッベ数を有するガラスとしては、例えば特許文献１〜６に代表されるようなガラスが知られている。
【先行技術文献】
【特許文献】
【０００４】
【特許文献１】特開平０９−１８８５４０号公報
【特許文献２】特開２０１０−２２２２３６号公報
【特許文献３】特開２０１０−２６０７４６号公報
【特許文献４】特開２０１１−１４４０６３号公報
【特許文献５】特開２０１１−１４４０６４号公報
【特許文献６】特開２０１１−１９５３５８号公報
【発明の概要】
【発明が解決しようとする課題】
【０００５】
しかしながら、特許文献１で開示されたガラスでは、屈折率が充分に高いとはいえないため、より屈折率の高い光学ガラスが求められていた。また、特許文献２〜５で開示されたガラスでは、可視域の光についての透過率（本明細書中では「可視光透過率」ということがある。）、特に可視光の短波長側の光についての透過率が低いために黄色や橙色に着色したガラスや、アッベ数が十分に低いとはいえないガラスしか得られていない。そのため、屈折率がより高く、可視域の光を透過させる用途には適しており、且つ、アッベ数がより低く結像特性等を高めることが可能な光学ガラスが求められていた。
【０００６】
本発明は、上記問題点に鑑みてなされたものであって、その目的とするところは、高い屈折率及び低いアッベ数を有し、且つ、可視光についての透過率が高い光学ガラスと、これを用いたレンズプリフォーム及び光学素子を提供することにある。
【課題を解決するための手段】
【０００７】
本発明者らは、上記課題を解決するために、鋭意試験研究を重ねた結果、Ｐ２Ｏ５成分及びＮｂ２Ｏ５成分を併用し、且つＴｉＯ２成分をはじめとする他の成分の含有量を調整することで、ガラスの屈折率が高められ、且つアッベ数が低くなりながらも、ガラスの可視光についての透過率が高められることを見出し、本発明を完成するに至った。具体的には、本発明は以下のようなものを提供する。
【０００８】
（１）  質量％で、Ｐ２Ｏ５成分を５．０％以上４０．０％以下、Ｎｂ２Ｏ５成分を２０．０％以上６０．０％以下含有し、ＴｉＯ２成分の含有量が１５．０％以下であり、分光透過率が７０％を示す波長（λ７０）が５００ｎｍ以下である光学ガラス。
【０００９】
（２）  質量和（ＴｉＯ２＋Ｎｂ２Ｏ５）が３０．０％以上７０．０％以下である（１）記載の光学ガラス。
【００１０】
（３）  質量比Ｎｂ２Ｏ５／（ＴｉＯ２＋Ｎｂ２Ｏ５）が０．７００以上である（１）又は（２）記載の光学ガラス。
【００１１】
（４）  質量％で、ＳｉＯ２成分の含有量が１０．０％以下である（１）から（３）のいずれか記載の光学ガラス。
【００１２】
（５）  質量和（ＳｉＯ２＋Ｐ２Ｏ５）が５．０％以上４０．０％以下である（１）から（４）のいずれか記載の光学ガラス。
【００１３】
（６）  質量％で、
Ｌｉ２Ｏ成分  ０〜１０．０％
Ｎａ２Ｏ成分  ０〜１５．０％
Ｋ２Ｏ成分  ０〜１５．０％
である（１）から（５）のいずれか記載の光学ガラス。
【００１４】
（７）  質量％で、Ｒｎ２Ｏ成分（Ｒｎは、Ｌｉ、Ｎａ及びＫからなる群より選択される１種以上）の含有量の和が２０．０％以下である（１）から（６）のいずれか記載の光学ガラス。
【００１５】
（８）  質量％で
ＭｇＯ成分  ０〜５．０％
ＣａＯ成分  ０〜１０．０％
ＳｒＯ成分  ０〜１０．０％
ＢａＯ成分  ０〜２５．０％
である（１）から（７）のいずれか記載の光学ガラス。
【００１６】
（９）  ＲＯ成分（Ｒは、Ｍｇ、Ｃａ、Ｓｒ及びＢａからなる群より選択される１種以上である）の含有量の和が２５．０％以下である（１）から（８）のいずれか記載の光学ガラス。
【００１７】
（１０）  質量和（ＣａＯ＋ＳｒＯ＋ＢａＯ＋Ｒｎ２Ｏ）が１０．０％以上４０．０％以下である（１）から（９）のいずれか記載の光学ガラス（Ｒｎは、Ｌｉ、Ｎａ及びＫからなる群より選択される１種以上）。
【００１８】
（１１）  質量比（ＣａＯ＋ＳｒＯ＋ＢａＯ）／Ｒｎ２Ｏが０．１０以上７．００以下である（１）から（１０）のいずれか記載の光学ガラス（Ｒｎは、Ｌｉ、Ｎａ及びＫからなる群より選択される１種以上）。
【００１９】
（１２）  質量％で、Ｂ２Ｏ３成分の含有量が１０．０％以下である（１）から（１１）のいずれか記載の光学ガラス。
【００２０】
（１３）  質量％で
Ｙ２Ｏ３成分  ０〜１０．０％
Ｌａ２Ｏ３成分  ０〜１０．０％
Ｇｄ２Ｏ３成分  ０〜１０．０％
Ｙｂ２Ｏ３成分  ０〜１０．０％
である（１）から（１２）のいずれか記載の光学ガラス。
【００２１】
（１４）  Ｌｎ２Ｏ３成分（Ｌｎは、Ｙ、Ｌａ、Ｇｄ及びＹｂからなる群より選択される１種以上である）の含有量の和が１５．０％以下である（１）から（１３）のいずれか記載の光学ガラス。
【００２２】
（１５）  質量％で、
ＧｅＯ２成分  ０〜１０．０％
Ｂｉ２Ｏ３成分  ０〜２０．０％
ＴｅＯ２成分  ０〜１５．０％
ＺｒＯ２成分  ０〜１０．０％
Ｔａ２Ｏ５成分  ０〜１０．０％
ＷＯ３成分  ０〜２０．０％
ＺｎＯ成分  ０〜１０．０％
Ａｌ２Ｏ３成分  ０〜１０．０％
Ｇａ２Ｏ３成分  ０〜１０．０％
ＳｎＯ成分  ０〜１０．０％
Ｓｂ２Ｏ３成分  ０〜３．０％
である（１）から（１４）のいずれか記載の光学ガラス。
【００２３】
（１６）  １．７０以上の屈折率（ｎｄ）を有し、２５以下のアッベ数（νｄ）を有する（１）から（１５）のいずれか記載の光学ガラス。
【００２４】
（１７）  （１）から（１６）のいずれか記載の光学ガラスからなる光学素子。
【００２５】
（１８）  （１）から（１６）のいずれか記載の光学ガラスからなる研磨加工用及び／又は精密プレス成形用のプリフォーム。
【００２６】
（１９）  （１８）記載のプリフォームを精密プレスしてなる光学素子。
【発明の効果】
【００２７】
本発明によれば、高い屈折率及び低いアッベ数を有し、且つ、可視光についての透過率が高い光学ガラスと、これを用いたレンズプリフォーム及び光学素子を提供できる。
【発明を実施するための形態】
【００２８】
本発明の光学ガラスは、質量％で、Ｐ２Ｏ５成分を５．０％以上４０．０％以下、Ｎｂ２Ｏ５成分を２０．０％以上６０．０％以下含有し、ＴｉＯ２成分の含有量が１５．０％以下であり、分光透過率が７０％を示す波長（λ７０）が５００ｎｍ以下である光学ガラス。Ｐ２Ｏ５成分及びＮｂ２Ｏ５成分を併用し、且つＴｉＯ２成分をはじめとする他の成分の含有量を調整することで、ガラスの屈折率が高められ、且つアッベ数が低くなりながらも、可視域の特に短波長側の光についての透過率が高められる。このため、高い屈折率及び低いアッベ数を有し、且つ、可視光透過率が高い光学ガラスと、これを用いたレンズプリフォーム及び光学素子を提供できる。
【００２９】
以下、本発明の光学ガラスの実施形態について詳細に説明するが、本発明は、以下の実施形態に何ら限定されるものではなく、本発明の目的の範囲内において、適宜変更を加えて実施することができる。なお、説明が重複する箇所については、適宜説明を省略する場合があるが、発明の趣旨を限定するものではない。
【００３０】
［ガラス成分］
本発明の光学ガラスを構成する各成分の組成範囲を以下に述べる。本明細書中において、各成分の含有量は特に断りがない場合は、全て酸化物換算組成のガラス全質量に対する質量％で表示されるものとする。ここで、「酸化物換算組成」とは、本発明のガラス構成成分の原料として使用される酸化物、複合塩、金属弗化物等が溶融時に全て分解され酸化物へ変化すると仮定した場合に、当該生成酸化物の総質量を１００質量％として、ガラス中に含有される各成分を表記した組成である。
【００３１】
＜必須成分、任意成分について＞
Ｐ２Ｏ５成分は、ガラス形成成分であり、且つガラス原料の溶解温度を下げる必須成分である。特に、Ｐ２Ｏ５成分を５．０％以上含有することで、ガラスの安定性及び可視光透過率を高められる。従って、Ｐ２Ｏ５成分の含有量は、好ましくは５．０％、より好ましくは１０．０％、さらに好ましくは１３．０％、さらに好ましくは１７．０％、さらに好ましくは２０．０％、さらに好ましくは２４．５％を下限とする。
他方で、Ｐ２Ｏ５成分の含有量を４０．０％以下にすることで、屈折率の低下を抑えられる。従って、Ｐ２Ｏ５成分の含有量は、好ましくは４０．０％、より好ましくは３５．０％、さらに好ましくは３０．０％を上限とする。
Ｐ２Ｏ５成分は、原料としてＡｌ（ＰＯ３）３、Ｃａ（ＰＯ３）２、Ｂａ（ＰＯ３）２、ＢＰＯ４、Ｈ３ＰＯ４等を用いることができる。
【００３２】
Ｎｂ２Ｏ５成分は、屈折率を高め、アッベ数を低くし、且つ可視光透過率を高める必須成分である。特に、Ｎｂ２Ｏ５成分を２０．０％以上含有することで、所望の高屈折率を得ながらも、アッベ数を低くできる。従って、Ｎｂ２Ｏ５成分の含有量は、好ましくは２０．０％、より好ましくは２５．０％、さらに好ましくは３０．０％、さらに好ましくは３５．０％、さらに好ましくは４０．０％、さらに好ましくは４５．０％を下限とする。
他方で、Ｎｂ２Ｏ５成分の含有量を６０．０％以下にすることで、耐失透性を高められる。従って、Ｎｂ２Ｏ５成分の含有量は、好ましくは６０．０％、より好ましくは５８．０％、さらに好ましくは５７．０％を上限とする。
Ｎｂ２Ｏ５成分は、原料としてＮｂ２Ｏ５等を用いることができる。
【００３３】
ＴｉＯ２成分は、０％超含有する場合に、ガラスの屈折率及び耐失透性を高め、アッベ数を低くし、且つガラスの材料コストを低減できる任意成分である。従って、ＴｉＯ２成分の含有量は、好ましくは０％超、より好ましくは０．５％、さらに好ましくは０．９％、さらに好ましくは１．２％を下限としてもよい。
他方で、ＴｉＯ２成分の含有量を１５．０％以下にすることで、可視光透過率を高められ、且つ耐失透性の低下を抑えられる。従って、ＴｉＯ２成分の含有量は、好ましくは１５．０％、より好ましくは１０．０％、さらに好ましくは８．０％、さらに好ましくは７．０％、さらに好ましくは５．０％、さらに好ましくは４．０％を上限とする。
ＴｉＯ２成分は、原料としてＴｉＯ２等を用いることができる。
【００３４】
ＴｉＯ２成分及びＮｂ２Ｏ５成分の合計含有量（質量和）は、３０．０％以上７０．０％以下が好ましい。
特に、この合計量を３０．０％以上にすることで、屈折率を高められ、且つアッベ数を低くできる。従って、質量和（ＴｉＯ２＋Ｎｂ２Ｏ５）は、好ましくは３０．０％、より好ましくは４０．０％、さらに好ましくは４５．０％、さらに好ましくは４７．０％、さらに好ましくは５０．０％を下限とする。
他方で、この合計量を７０．０％以下にすることで、耐失透性の低下を抑えられる。従って、質量和（ＴｉＯ２＋Ｎｂ２Ｏ５）は、好ましくは７０．０％、より好ましくは６５．０％、さらに好ましくは６０．０％を上限とする。
【００３５】
ＴｉＯ２成分及びＮｂ２Ｏ５成分の合計含有量に対する、Ｎｂ２Ｏ５成分の含有量の比率（質量比）は、０．７００以上が好ましい。これにより、所望の高屈折率と低いアッベ数を得られながらも、可視光透過率を高めて着色を低減できる。従って、質量比Ｎｂ２Ｏ５／（ＴｉＯ２＋Ｎｂ２Ｏ５）は、好ましくは０．７００、より好ましくは０．８００、さらに好ましくは０．８３０、さらに好ましくは０．８７０、さらに好ましくは０．９１０、さらに好ましくは０．９２０を下限とする。
他方で、この比率の上限は、１であってもよい。
【００３６】
ＳｉＯ２成分は、０％超含有する場合に、可視光透過率を高めるとともに、安定なガラス形成を促すことで耐失透性を高める任意成分である。従って、ＳｉＯ２成分の含有量は、好ましくは０％超、より好ましくは０．３％、さらに好ましくは０．４％を下限としてもよい。
他方で、ＳｉＯ２成分の含有量を１０．０％以下にすることで、ＳｉＯ２成分による耐失透性の低下が抑えられるため、安定性の高いガラスを得易くできる。従って、ＳｉＯ２成分の含有量は、好ましくは１０．０％、より好ましくは５．０％、さらに好ましくは３．０％を上限とし、さらに好ましくは１．０％未満とする。
ＳｉＯ２成分は、原料としてＳｉＯ２、Ｋ２ＳｉＦ６、Ｎａ２ＳｉＦ６等を用いることができる。
【００３７】
ＳｉＯ２成分及びＰ２Ｏ５成分の合計含有量（質量和）は、５．０％以上４０．０％以下が好ましい。
特に、この合計量を５．０％以上にすることで、ガラスの安定性を高めることで耐失透性を高められる。従って、質量和（ＳｉＯ２＋Ｐ２Ｏ５）は、好ましくは５．０％、より好ましくは１０．０％、さらに好ましくは１５．０％、さらに好ましくは２０．０％、さらに好ましくは２４．５％を下限とする。
他方で、この合計量を２０．０％以下にすることで、屈折率及び耐失透性の低下を抑えられる。従って、質量和（ＳｉＯ２＋Ｐ２Ｏ５）は、好ましくは４０．０％以下、より好ましくは３５．０％未満、さらに好ましくは３０．０％未満、さらに好ましくは２７．０％以下とする。
【００３８】
Ｌｉ２Ｏ成分は、０％超含有する場合に、ガラス原料の溶解温度及びガラス転移点を下げ、ガラスの耐失透性及び可視光透過率を高める任意成分である。
他方で、Ｌｉ２Ｏ成分の含有量を１０．０％以下にすることで、屈折率の低下やアッベ数の上昇を抑え、且つ過剰な含有による失透を低減できる。従って、Ｌｉ２Ｏ成分の含有量は、好ましくは１０．０％以下、より好ましくは５．０％未満、さらに好ましくは３．０％未満、さらに好ましくは１．０％未満とする。
Ｌｉ２Ｏ成分は、原料として例えばＬｉ２ＣＯ３、ＬｉＮＯ３、ＬｉＦ等を用いてガラス内に含有できる。
【００３９】
Ｎａ２Ｏ成分及びＫ２Ｏ成分は、各々０％超含有する場合に、ガラス原料の溶解温度及びガラス転移点を下げ、ガラスの耐失透性及び可視光透過率を高める任意成分である。従って、Ｎａ２Ｏ成分又はＫ２Ｏ成分の少なくともいずれかを合計で、好ましくは０％超、より好ましくは１．０％超、さらに好ましくは３．０％超、さらに好ましくは５．０％超含有してもよい。このうち特に、Ｎａ２Ｏ成分単独の含有量を、好ましくは０％超、より好ましくは１．０％超、さらに好ましくは３．０％超、さらに好ましくは５．０％超にしてもよい。
他方で、Ｎａ２Ｏ成分及びＫ２Ｏ成分の含有量を各々１５．０％以下にすることで、屈折率の低下やアッベ数の上昇を抑え、且つこれらの成分の過剰な含有による失透を低減できる。従って、Ｎａ２Ｏ成分及びＫ２Ｏ成分の各々の含有量は、好ましくは１５．０％、より好ましくは１２．０％、さらに好ましくは７．０％を上限とする。
Ｎａ２Ｏ成分及びＫ２Ｏ成分は、原料としてＮａ２ＣＯ３、ＮａＮＯ３、ＮａＦ、Ｎａ２ＳｉＦ６、Ｋ２ＣＯ３、ＫＮＯ３、ＫＦ、ＫＨＦ２、Ｋ２ＳｉＦ６等を用いることができる。
【００４０】
Ｒｎ２Ｏ成分（Ｒｎは、Ｌｉ、Ｎａ及びＫからなる群より選択される１種以上）の合計含有量（質量和）は、２０．０％以下が好ましい。
これにより、屈折率の低下やアッベ数の上昇を抑えられ、耐失透性も高められる。従って、Ｒｎ２Ｏ成分の質量和は、好ましくは２０．０％、より好ましくは１５．０％、さらに好ましくは１２．０％、さらに好ましくは１１．５％を上限とする。
他方で、Ｒｎ２Ｏ成分を合計で０％超含有してもよい。これにより、ガラス転移点を下げ、可視光透過率及び耐失透性を高めることができる。従って、Ｒｎ２Ｏ成分の質量和は、好ましくは０％超、より好ましくは１．０％、さらに好ましくは３．０％、さらに好ましくは５．０％を下限としてもよい。
【００４１】
ＭｇＯ成分は、０％超含有する場合に、ガラス原料の溶融性及びガラスの耐失透性を高める任意成分である。
他方で、ＭｇＯ成分の含有量を５．０％以下にすることで、屈折率の低下やアッベ数の上昇を抑えられ、且つ、耐失透性の低下及びガラス転移点の上昇を抑えられる。従って、ＭｇＯ成分の含有量は、好ましくは５．０％、より好ましくは３．０％、さらに好ましくは１．０％を上限としてもよい。
ＭｇＯ成分は、原料としてＭｇＣＯ３、ＭｇＦ２等を用いることができる。
【００４２】
ＣａＯ成分は、０％超含有する場合に、屈折率を高め、且つ、ガラス原料の溶融性及びガラスの耐失透性を高める任意成分である。従って、ＣａＯ成分を、好ましくは０％超、より好ましくは０．１％、さらに好ましくは０．５％、さらに好ましくは０．７％を下限として含有してもよい。
他方で、ＣａＯ成分の含有量を１０．０％以下にすることで、アッベ数の上昇を抑えられ、且つ、耐失透性の低下及びガラス転移点の上昇を抑えられる。従って、ＣａＯ成分の含有量は、好ましくは１０．０％、より好ましくは７．０％、さらに好ましくは６．０％を上限とする。
ＣａＯ成分は、原料としてＣａＣＯ３、ＣａＦ２等を用いることができる。
【００４３】
ＳｒＯ成分は、０％超含有する場合に、ガラス原料の溶融性及びガラスの耐失透性を高める任意成分である。
他方で、ＳｒＯ成分の各々の含有量を１０．０％以下にすることで、アッベ数の上昇を抑えられ、且つ、耐失透性の低下及びガラス転移点の上昇を抑えられる。従って、ＳｒＯ成分の各々の含有量は、好ましくは１０．０％、より好ましくは７．０％、さらに好ましくは４．０％を上限とする。
ＳｒＯ成分は、原料としてＳｒ（ＮＯ３）２、ＳｒＦ２等を用いることができる。
【００４４】
ＢａＯ成分は、０％超含有する場合に、ガラスの材料コストを低減しつつ、屈折率を高め、アッベ数を低くし、耐失透性を高め、且つ可視光透過率を高める任意成分である。従って、ＢａＯ成分の含有量は、好ましくは０％超、より好ましくは１．０％、さらに好ましくは２．０％、さらに好ましくは３．５％を下限としてもよい。
他方で、ＢａＯ成分の含有量を２５．０％以下にすることで、ガラス転移点及び比重の上昇を抑えられ、且つ、過剰な含有による耐失透性の低下を抑えられる。従って、ＢａＯ成分の含有量は、好ましくは２５．０％、より好ましくは２０．０％、さらに好ましくは１８．０％、さらに好ましくは１６．０％を上限とする。
ＢａＯ成分は、原料としてＢａＣＯ３、Ｂａ（ＮＯ３）２、ＢａＦ２等を用いることができる。
【００４５】
ＲＯ成分（Ｒは、Ｍｇ、Ｃａ、Ｓｒ及びＢａからなる群より選択される１種以上である）の合計含有量（質量和）は、２５．０％以下が好ましい。これにより、ガラス転移点の上昇や、耐失透性の低下を抑えられる。従って、ＲＯ成分の質量和は、好ましくは２５．０％、より好ましくは２２．０％、さらに好ましくは１９．０％、さらに好ましくは１７．０％を上限とする。
他方で、ＲＯ成分を合計で０％超含有してもよい。これにより、ガラス原料の溶融性及びガラスの耐失透性を高められる。従って、ＲＯ成分の質量和は、好ましくは０％超、より好ましくは２．０％、さらに好ましくは４．０％、さらに好ましくは８．０％を下限としてもよい。
【００４６】
ＣａＯ成分、ＳｒＯ成分、ＢａＯ成分及びＲｎ２Ｏ成分の合計含有量（質量和）は、１０．０％以上４０．０％以下が好ましい（ＲｎはＬｉ、Ｎａ及びＫからなる群より選択される１種以上である）。
特に、この合計含有量を１０．０％以上にすることで、ガラス原料の溶解温度を低くでき、ガラス転移点を下げられ、且つ耐失透性及び可視光透過率を高められる。従って、質量和（ＣａＯ＋ＳｒＯ＋ＢａＯ＋Ｒｎ２Ｏ）は、好ましくは１０．０％、より好ましくは１２．０％、さらに好ましくは１４．５％を下限とする。
他方で、この合計含有量を４０．０％以下にすることで、耐失透性の低下を抑えられる。従って、質量和（ＣａＯ＋ＳｒＯ＋ＢａＯ＋Ｒｎ２Ｏ）は、好ましくは４０．０％、より好ましくは３０．０％、さらに好ましくは２８．０％、さらに好ましくは２５．０％、さらに好ましくは２１．０％を上限とする。
【００４７】
Ｒｎ２Ｏ成分の合計含有量に対する、ＣａＯ成分、ＳｒＯ成分及びＢａＯ成分の合計含有量の比（質量比）は、０．１０以上７．００以下が好ましい（ＲｎはＬｉ、Ｎａ及びＫからなる群より選択される１種以上である）。
特に、この比を０．１０以上にすることで、屈折率を高められる。従って、質量比（ＣａＯ＋ＳｒＯ＋ＢａＯ）／Ｒｎ２Ｏは、好ましくは０．１０、より好ましくは０．３０、さらに好ましくは０．４０を下限とする。
他方で、この比を７．００以下にすることで、ガラス転移点の上昇を抑えられる。従って、質量和（ＣａＯ＋ＳｒＯ＋ＢａＯ＋Ｒｎ２Ｏ）は、好ましくは７．００、より好ましくは５．００、さらに好ましくは４．００、さらに好ましくは３．５０を上限とする。
【００４８】
Ｂ２Ｏ３成分は、０％超含有する場合に、ガラス原料の溶融性を高め、安定なガラスの形成を促すことで耐失透性を高める任意成分である。
他方で、Ｂ２Ｏ３成分の含有量を１０．０％以下にすることで、屈折率や耐失透性の低下を抑えられ、可視光透過率を高められ、且つガラス転移点の上昇を抑えられる。従って、Ｂ２Ｏ３成分の含有量は、好ましくは１０．０％、より好ましくは５．０％、さらに好ましくは３．０％を上限とし、さらに好ましくは１．０％未満、さらに好ましくは０．５％未満とする。
Ｂ２Ｏ３成分は、原料としてＨ３ＢＯ３、Ｎａ２Ｂ４Ｏ７、Ｎａ２Ｂ４Ｏ７・１０Ｈ２Ｏ、ＢＰＯ４等を用いることができる。
【００４９】
Ｙ２Ｏ３成分、Ｌａ２Ｏ３成分、Ｇｄ２Ｏ３成分及びＹｂ２Ｏ３成分は、各々０％超含有する場合に、屈折率及び可視光透過率を高め、且つ化学的耐久性を高める任意成分である。
他方で、Ｙ２Ｏ３成分、Ｌａ２Ｏ３成分、Ｇｄ２Ｏ３成分及びＹｂ２Ｏ３成分の各々の含有量を１０．０％以下にすることで、アッベ数及びガラス転移点の上昇を抑え、且つ耐失透性を高めることができる。従って、Ｙ２Ｏ３成分、Ｌａ２Ｏ３成分、Ｇｄ２Ｏ３成分及びＹｂ２Ｏ３成分の含有量は、それぞれ好ましくは１０．０％、より好ましくは５．０％、さらに好ましくは３．０％を上限とする。
Ｙ２Ｏ３成分、Ｌａ２Ｏ３成分及びＧｄ２Ｏ３成分は、原料としてＹ２Ｏ３、ＹＦ３、Ｌａ２Ｏ３、Ｌａ（ＮＯ３）３・ＸＨ２Ｏ（Ｘは任意の整数）、Ｇｄ２Ｏ３、ＧｄＦ３等を用いることができる。
【００５０】
Ｌｎ２Ｏ３成分（Ｌｎは、Ｙ、Ｌａ、Ｇｄ及びＹｂからなる群より選択される１種以上である）の含有量の和（質量和）は、１５．０％以下が好ましい。これにより、アッベ数の上昇や、耐失透性の低下、ガラス転移点の上昇を抑えられる。従って、Ｌｎ２Ｏ３成分は、好ましくは１５．０％、より好ましくは１０．０％、さらに好ましくは５．０％、さらに好ましくは３．０％を上限とする。
【００５１】
ＧｅＯ２成分は、０％超含有する場合に、屈折率及び耐失透性を高められる任意成分である。
他方で、ＧｅＯ２成分の含有量を１０．０％以下にすることで、ガラスの材料コストを低減できる。従って、ＧｅＯ２成分の含有量は、好ましくは１０．０％以下、より好ましくは５．０％以下、さらに好ましくは３．０％未満、さらに好ましくは１．０％未満とする。
ＧｅＯ２成分は、原料としてＧｅＯ２等を用いることができる。
【００５２】
Ｂｉ２Ｏ３成分は、０％超含有する場合に、屈折率を高め、且つアッベ数を低くする任意成分である。
他方で、Ｂｉ２Ｏ３成分の含有量を２０．０％以下にすることで、耐失透性や可視光透過率を高められる。従って、Ｂｉ２Ｏ３成分の含有量は、好ましくは２０．０％以下、より好ましくは１０．０％未満、さらに好ましくは５．０％未満、さらに好ましくは１．０％未満とする。
Ｂｉ２Ｏ３成分は、原料としてＢｉ２Ｏ３等を用いることができる。
【００５３】
ＴｅＯ２成分は、０％超含有する場合に、ガラス原料の溶融性を高め、ガラスの屈折率を高め、アッベ数を低くし、且つガラス転移点を低くする任意成分である。
他方で、ＴｅＯ２成分の含有量を１５．０％以下にすることで、可視光透過率を高められ、且つガラス融液の清澄を促すことができる。従って、ＴｅＯ２成分の含有量は、好ましくは１５．０％以下、より好ましくは１０．０％未満、さらに好ましくは５．０％未満、さらに好ましくは３．０％未満とする。
ＴｅＯ２成分は、原料としてＴｅＯ２等を用いることができる。
【００５４】
ＺｒＯ２成分は、０％超含有する場合に、屈折率及び可視光透過率を高め、且つ耐失透性を高める任意成分である。
他方で、ＺｒＯ２成分を１０．０％以下にすることで、過剰な含有による屈折率や耐失透性の低下を抑えられる。従って、ＺｒＯ２成分の含有量は、好ましくは１０．０％、より好ましくは５．０％、さらに好ましくは３．０％を上限とする。
ＺｒＯ２成分は、原料としてＺｒＯ２、ＺｒＦ４等を用いることができる。
【００５５】
Ｔａ２Ｏ５成分は、０％超含有する場合に、ガラスの屈折率を高める任意成分である。
他方で、Ｔａ２Ｏ５成分を１０．０％以下にすることで、ガラスの材料コストを低減でき、且つ耐失透性を高められる。従って、Ｔａ２Ｏ５成分の含有量は、好ましくは１０．０％、より好ましくは５．０％、さらに好ましくは３．０％を上限とする。
Ｔａ２Ｏ５成分は、原料としてＴａ２Ｏ５等を用いることができる。
【００５６】
ＷＯ３成分は、０％超含有する場合に、屈折率及び耐失透性を高め、アッベ数を低くし、且つガラス原料の溶融性を高める任意成分である。
特に、ＷＯ３成分の含有量を２０．０％以下にすることで、過剰な含有による失透や、可視光透過率の低下を抑えられる。従って、ＷＯ３成分の含有量は、好ましくは２０．０％、より好ましくは１５．０％、さらに好ましくは１０．０％、さらに好ましくは５．０％、さらに好ましくは３．０％を上限とする。
ＷＯ３成分は、原料としてＷＯ３等を用いることができる。
【００５７】
ＺｎＯ成分は、０％超含有する場合に、ガラス原料の溶融性を高め、ガラスの耐失透性を高め、且つ可視光透過率を高める任意成分である。従って、ＺｎＯ成分の含有量は、好ましくは０％超、より好ましくは１．０％超、さらに好ましくは１．５％超としてもよい。
他方で、ＺｎＯ成分の含有量を１０．０％以下にすることで、アッベ数の上昇を抑えられる。従って、ＺｎＯ成分の含有量は、好ましくは１０．０％、より好ましくは７．０％、さらに好ましくは５．０％を上限とする。
ＺｎＯ成分は、原料としてＺｎＯ、ＺｎＦ２等を用いることができる。
【００５８】
Ａｌ２Ｏ３成分は、０％超含有する場合に、ガラス原料の溶融性、ガラスの耐失透性及び化学的耐久性を高め、且つガラス溶融時の粘度を高める任意成分である。
他方で、Ａｌ２Ｏ３成分の含有量を１０．０％以下にすることで、ガラス原料の溶融性を高められ、ガラスの耐失透性を高められる。従って、Ａｌ２Ｏ３成分の含有量は、好ましくは１０．０％、より好ましくは５．０％、さらに好ましくは３．０％を上限とする。
Ａｌ２Ｏ３成分は、原料としてＡｌ２Ｏ３、Ａｌ（ＯＨ）３、ＡｌＦ３等を用いることができる。
【００５９】
Ｇａ２Ｏ３成分は、０％超含有する場合に、ガラスの屈折率を高める任意成分である。
他方で、Ｇａ２Ｏ３成分の含有量を１０．０％以下にすることで、耐失透性を高めつつ、ガラスの摩耗度を大きくして研磨加工し易くできる。従って、Ｇａ２Ｏ３成分の含有量は、好ましくは１０．０％、より好ましくは５．０％、さらに好ましくは３．０％を上限とする。
Ｇａ２Ｏ３成分は、原料としてＧａ２Ｏ３、Ｇａ（ＯＨ）３等を用いることができる。
【００６０】
ＳｎＯ２成分は、０％超含有する場合に、溶解したガラスの脱泡を促進し、且つガラスの可視光透過率を高める任意成分である。
他方で、ＳｎＯ２成分の含有量が１０．０％を越えると、ガラスが失透し易くなり、可視光透過率も低下し易くなり、さらに溶解設備（特にＰｔ等の貴金属）との合金化が起こり易くなる。従って、ＳｎＯ２成分の含有量は、好ましくは１０．０％、より好ましくは５．０％、さらに好ましくは３．０％を上限とする。特に、ＳｎＯ２成分と溶解設備の合金化を低減させる観点では、ＳｎＯ２成分を含有しなくてもよい。
ＳｎＯ２成分は、原料としてＳｎＯ、ＳｎＯ２、ＳｎＦ２、ＳｎＦ４を用いることができる。
【００６１】
Ｓｂ２Ｏ３成分は、０％超含有する場合に、溶解したガラスの脱泡を促進し、且つガラスの可視光透過率を高める任意成分である。
他方で、Ｓｂ２Ｏ３成分の含有量が３．０％を越えると、可視光透過率も低下し易くなり、さらに溶解設備（特にＰｔ等の貴金属）との合金化が起こり易くなる。従って、Ｓｂ２Ｏ３成分の含有量は、好ましくは３．０％、より好ましくは１．０％、さらに好ましくは０．５％、さらに好ましくは０．２％、さらに好ましくは０．０８％を上限とする。
Ｓｂ２Ｏ３成分は、原料としてＳｂ２Ｏ３、Ｓｂ２Ｏ５、Ｎａ２Ｈ２Ｓｂ２Ｏ７・５Ｈ２Ｏ等を用いることができる。
【００６２】
なお、ガラスを清澄し脱泡する成分は、上記のＳｎＯ成分やＳｂ２Ｏ３成分に限定されるものではなく、ガラス製造の分野における公知の清澄剤、脱泡剤或いはそれらの組み合わせを用いることができる。
【００６３】
＜含有すべきでない成分について＞
次に、本発明の光学ガラスに含有すべきでない成分、及び含有することが好ましくない成分について説明する。
【００６４】
上述されていない他の成分を、本願発明のガラスの特性を損なわない範囲で必要に応じ、添加することができる。ただし、Ｃｅ、Ｖ、Ｃｒ、Ｍｎ、Ｆｅ、Ｃｏ、Ｎｉ、Ｃｕ、Ａｇ及びＭｏ等の各遷移金属成分は、それぞれを単独又は複合して少量含有した場合でもガラスが着色し、可視域の特定の波長に吸収を生じることで、本願発明の可視光透過率を高める効果を減殺する性質があるため、特に可視領域の波長を透過させる光学ガラスでは、実質的に含まないことが好ましい。
【００６５】
また、ＰｂＯ等の鉛化合物及びＡｓ２Ｏ３等の砒素化合物は、環境負荷が高い成分であるため、実質的に含有しないこと、すなわち、不可避な混入を除いて一切含有しないことが望ましい。
【００６６】
さらに、Ｔｈ、Ｃｄ、Ｔｌ、Ｏｓ、Ｂｅ、及びＳｅの各成分は、近年有害な化学物資として使用を控える傾向にあり、使用した場合には、ガラスの製造工程のみならず、加工工程、及び製品化後の処分に至るまで環境対策上の措置が必要になる。従って、環境上の影響を重視する場合には、これらを実質的に含有しないことが好ましい。
【００６７】
［製造方法］
本発明の光学ガラスは、例えば以下のように作製される。すなわち、上記原料を各成分が所定の含有量の範囲内になるように均一に混合し、作製した混合物を白金坩堝、石英坩堝又はアルミナ坩堝に投入して粗溶融した後、白金坩堝、白金合金坩堝又はイリジウム坩堝に入れて１１００〜１３５０℃の温度範囲で３〜４時間溶融し、攪拌均質化して泡切れ等を行った後、１２００℃以下の温度に下げてから仕上げ攪拌を行って脈理を除去し、金型に鋳込んで徐冷することにより作製される。
【００６８】
本発明のガラス組成物は、その組成が酸化物換算組成のガラス全質量に対する質量％で表されているため直接的にモル％の記載に表せるものではないが、本発明において要求される諸特性を満たすガラス組成物中に存在する各成分のモル％表示による組成は、酸化物換算組成で概ね以下の値をとる。
Ｐ２Ｏ５成分  ８．０〜４０．０モル％及び
Ｎｂ２Ｏ５成分  １５．０〜３５．０モル％、
並びに
ＴｉＯ２成分  ０〜２５．０モル％
ＳｉＯ２成分  ０〜２０．０モル％
Ｌｉ２Ｏ成分  ０〜２０．０モル％
Ｎａ２Ｏ成分  ０〜３０．０モル％
Ｋ２Ｏ成分  ０〜２０．０モル％
ＭｇＯ成分  ０〜１５．０モル％
ＣａＯ成分  ０〜２５．０モル％
ＳｒＯ成分  ０〜１５．０モル％
ＢａＯ成分  ０〜２５．０モル％
Ｂ２Ｏ３成分  ０〜２０．０モル％
Ｙ２Ｏ３成分  ０〜５．０モル％
Ｌａ２Ｏ３成分  ０〜５．０モル％
Ｇｄ２Ｏ３成分  ０〜５．０モル％
Ｙｂ２Ｏ３成分  ０〜５．０モル％
ＧｅＯ２成分  ０〜１５．０モル％
Ｂｉ２Ｏ３成分  ０〜５．０モル％
ＴｅＯ２成分  ０〜１０．０モル％
ＺｒＯ２成分  ０〜１０．０モル％
Ｔａ２Ｏ５成分  ０〜５．０モル％
ＷＯ３成分  ０〜１０．０モル％
ＺｎＯ成分  ０〜１５．０モル％
Ａｌ２Ｏ３成分  ０〜１５．０モル％
Ｇａ２Ｏ３成分  ０〜１０．０モル％
ＳｎＯ成分  ０〜１０．０モル％
Ｓｂ２Ｏ３成分  ０〜１．０モル％
【００６９】
［製造方法］
本発明の光学ガラスは、例えば以下のように作製される。すなわち、上記原料を各成分が所定の含有量の範囲内になるように均一に混合し、作製した混合物を白金坩堝、石英坩堝又はアルミナ坩堝に投入して粗溶融した後、白金坩堝、白金合金坩堝又はイリジウム坩堝に入れて１１００〜１３５０℃の温度範囲で３〜４時間溶融し、攪拌均質化して泡切れ等を行った後、１２００℃以下の温度に下げてから仕上げ攪拌を行って脈理を除去し、金型に鋳込んで徐冷することにより作製される。
【００７０】
［物性］
本発明の光学ガラスは、可視光透過率、特に可視光のうち短波長側の光についての透過率が高く、それにより着色が少ないことが好ましい。特に、本発明の光学ガラスでは、厚み１０ｍｍのサンプルで分光透過率５％を示す最も短い波長（λ５）は、好ましくは４５０ｎｍ、より好ましくは４３０ｎｍ、さらに好ましくは４００ｎｍ、さらに好ましくは３８０ｎｍを上限とする。また、本発明の光学ガラスでは、厚み１０ｍｍのサンプルで分光透過率７０％を示す最も短い波長（λ７０）は、好ましくは５００ｎｍ、より好ましくは４５０ｎｍ、さらに好ましくは４３０ｎｍ、さらに好ましくは４２０ｎｍ、さらに好ましくは４０４ｎｍを上限とする。これにより、ガラスの吸収端が紫外領域やその近傍に位置するようになり、可視域の特に短波長側の光に対するガラスの透明性がより高められることで、ガラスの黄色や橙色への着色が低減されるため、この光学ガラスをレンズ等の可視光を透過させる光学素子の材料に好ましく用いることができる。
なお、本発明の光学ガラスでは、Ｎｂ２Ｏ５成分を多く含有することで、ＴｉＯ２成分等の含有量が低減されることと、他の成分の含有量を調整することでガラス原料の溶解性が確保されることが、このように可視光透過率を高められる要因であると考えられる。
【００７１】
本発明の光学ガラスは、高い屈折率を有しながらも、より高い分散（低いアッベ数）を有することが好ましい。
本発明の光学ガラスの屈折率（ｎｄ）は、好ましくは１．７０、より好ましくは１．８０、さらに好ましくは１．８４を下限とする。この屈折率の上限は、好ましくは２．２０、より好ましくは２．１０、さらに好ましくは２．００であってもよい。このような高い屈折率を有することで、さらに素子の薄型化を図っても大きな光の屈折量を得ることができる。
また、本発明の光学ガラスのアッベ数（νｄ）は、好ましくは２５、より好ましくは２３、さらに好ましくは２２を上限とする。このアッベ数の下限は、好ましくは１０、より好ましくは１５、さらに好ましくは１８であってもよい。このような低いアッベ数を有することで、例えば高いアッベ数を有する光学素子と組み合わせた場合に、高い結像特性等を図ることができる。
従って、このような高屈折率高分散の光学ガラスを、例えば光学素子の用途に用いることで、高い結像特性等を図りながらも、光学設計の自由度を広げることができる。
【００７２】
本発明の光学ガラスは、ガラス作製時における耐失透性（明細書中では、単に「耐失透性」という場合がある。）が高いことが好ましい。これにより、ガラス作製時におけるガラスの結晶化等による透過率の低下が抑えられるため、この光学ガラスをレンズ等の可視光を透過させる光学素子に好ましく用いることができる。なお、ガラス作製時における耐失透性が高いことを示す尺度としては、例えば液相温度が低いことが挙げられる。
【００７３】
［プリフォーム及び光学素子］
本発明の光学ガラスは、様々な光学素子及び光学設計に有用であるが、その中でも特に、本発明の光学ガラスから精密プレス成形等の手段を用いて、レンズやプリズム、ミラー等の光学素子を作製することが好ましい。これにより、カメラやプロジェクタ等のような光学素子に可視光を透過させる光学機器に用いたときに、高精細で高精度な結像特性を実現しつつ、これら光学機器における光学系の小型化を図ることができる。また、この光学ガラスを用いた光学素子によって色収差が低減されるため、カメラやプロジェクタ等の光学機器に用いたときに、異なる部分分散比（θｇ，Ｆ）を有する光学素子による補正を行わなくとも、高精細で高精度な結像特性を実現できる。
【００７４】
ここで、本発明の光学ガラスからなる光学素子を作製するには、光学ガラスから形成したストリップ材（板状の熱間成形品）や、ストリップ材をプレス成形することで形成される研磨加工用のプリフォームに対して、研削研磨等の冷間加工を行って製造する方法を用いてもよく、溶融状態のガラスを白金等の流出パイプの流出口から滴下して球状等の精密プレス成形用プリフォームを作製し、この精密プレス成形用プリフォームに対して精密プレス成形を行ってもよい。
【実施例】
【００７５】
本発明の実施例（Ｎｏ．１〜Ｎｏ．３４）及び比較例（Ｎｏ．Ａ）のガラスの組成、屈折率（ｎｄ）、アッベ数（νｄ）、分光透過率が５％及び７０％を示す波長（λ５、λ７０）を表１〜表５に示す。なお、以下の実施例はあくまで例示の目的であり、これらの実施例のみ限定されるものではない。
【００７６】
実施例及び比較例のガラスは、いずれも各成分の原料として各々相当する酸化物、水酸化物、炭酸塩、硝酸塩、弗化物、水酸化物、メタ燐酸化合物等の通常の光学ガラスに使用される高純度原料を選定し、表に示した各実施例の組成の割合になるように秤量して均一に混合した後、石英坩堝又は白金坩堝に投入し、ガラス組成の熔融難易度に応じて電気炉で１１００〜１３５０℃の温度範囲で３〜４時間溶融し、攪拌均質化して泡切れ等を行った後、１２００℃以下の温度に下げてから仕上げ攪拌を行って脈理を除去し、金型に鋳込み徐冷してガラスを作製した。そして、得られたガラスについて、組成に応じて５５０℃〜６５０℃の範囲で２〜６０時間アニールを行った。
【００７７】
実施例及び比較例のガラスの屈折率及びアッベ数は、徐冷降温速度を−２５℃／ｈにして得られたガラスについて、日本光学硝子工業会規格（ＪＯＧＩＳ０１−２００３  光学ガラスの屈折率の測定方法）に基づいて測定を行うことで求めた。なお、本測定に用いたガラスとしては、徐冷降下速度−２５℃／ｈｒのアニール条件で、徐冷炉で処理したものを用いた。
【００７８】
実施例及び比較例のガラスの透過率は、日本光学硝子工業会規格（ＪＯＧＩＳ０２−２００３  光学ガラスの着色度の測定方法）に準じて測定した。なお、本発明においては、ガラスの透過率を測定することで、ガラスの着色の有無と程度を求めた。具体的には、厚さ１０±０．１ｍｍの対面平行研磨品をＪＩＳＺ８７２２に準じ、２００〜８００ｎｍの分光透過率を測定し、λ７０（透過率７０％時の波長）とλ５（透過率５％時の波長）を求めた。
【００７９】
【表１】
2019052089.tif 000002
【００８０】
【表２】
2019052089.tif 000003
【００８１】
【表３】
2019052089.tif 000004
【００８２】
【表４】
2019052089.tif 000005
【００８３】
【表５】
2019052089.tif 000006
【００８４】
表に示されるように、本発明の実施例の光学ガラスは、いずれもλ７０（透過率７０％時の波長）が５００ｎｍ以下、より詳細には４２０ｎｍ以下であり、所望の範囲内であった。
他方で、比較例のガラスはλ７０が５１５ｎｍであった。
そのため、本発明の実施例の光学ガラスは、比較例のガラスに比べて、可視光について高い透過率を有していることが明らかになった。
【００８５】
本発明の実施例の光学ガラスは、いずれも屈折率（ｎｄ）が１．７０以上、より詳細には１．８４以上であるため、所望の範囲内であった。
また、本発明の実施例の光学ガラスは、いずれもアッベ数（νｄ）が２５以下であるため、所望の範囲内であった。
【００８６】
以上のことから、本発明の実施例の光学ガラスは、高い屈折率（ｎｄ）を有しながらも、より低いアッベ数（νｄ）を有しており、且つ、可視光についての透過率が高いことが明らかになった。
【００８７】
さらに、本発明の実施例の光学ガラスを用いてレンズプリフォームを形成し、このレンズプリフォームに対してモールドプレス成形したところ、安定に様々なレンズ形状に加工することができた。
【００８８】
以上、本発明を例示の目的で詳細に説明したが、本実施例はあくまで例示の目的のみであって、本発明の思想及び範囲を逸脱することなく多くの改変を当業者により成し得ることが理解されよう。
【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
質量％で、
Ｐ２Ｏ５成分を２４．５％以上４０．０％以下、
Ｎｂ２Ｏ５成分を４０．０％以上６０．０％以下
含有し、
ＴｉＯ２成分の含有量が８．０％以下、
Ｂｉ２Ｏ３成分の含有量が１．０％未満、
Ｓｂ２Ｏ３成分の含有量が０．０８％以下
であり、
質量和（ＴｉＯ２＋Ｎｂ２Ｏ５）が４５．０％以上６５．０％以下、
質量和（ＳｉＯ２＋Ｐ２Ｏ５）が２４．５％以上４０．０％以下、
質量和（ＣａＯ＋ＳｒＯ＋ＢａＯ＋Ｒｎ２Ｏ）が１４．５％以上４０．０％以下であり、
分光透過率が７０％を示す波長（λ７０）が５００ｎｍ以下である光学ガラス。
【請求項２】
質量比Ｎｂ２Ｏ５／（ＴｉＯ２＋Ｎｂ２Ｏ５）が０．７００以上である請求項１記載の光学ガラス。
【請求項３】
質量％で、
ＳｉＯ２成分  ０〜１０．０％
Ｌｉ２Ｏ成分  ０〜１０．０％
Ｎａ２Ｏ成分  ０〜１５．０％
Ｋ２Ｏ成分  ０〜１５．０％
ＭｇＯ成分  ０〜５．０％
ＣａＯ成分  ０〜１０．０％
ＳｒＯ成分  ０〜１０．０％
ＢａＯ成分  ０〜２５．０％
Ｂ２Ｏ３成分  ０〜１０．０％
Ｙ２Ｏ３成分  ０〜１０．０％
Ｌａ２Ｏ３成分  ０〜１０．０％
Ｇｄ２Ｏ３成分  ０〜１０．０％
Ｙｂ２Ｏ３成分  ０〜１０．０％
ＧｅＯ２成分  ０〜１０．０％
ＴｅＯ２成分  ０〜１５．０％
ＺｒＯ２成分  ０〜１０．０％
Ｔａ２Ｏ５成分  ０〜１０．０％
ＷＯ３成分  ０〜２０．０％
ＺｎＯ成分  ０〜１０．０％
Ａｌ２Ｏ３成分  ０〜１０．０％
Ｇａ２Ｏ３成分  ０〜１０．０％
ＳｎＯ成分  ０〜１０．０％
である請求項１又は２記載の光学ガラス。
【請求項４】
質量％で、Ｒｎ２Ｏ成分（Ｒｎは、Ｌｉ、Ｎａ及びＫからなる群より選択される１種以上）の含有量の和が２０．０％以下である請求項１から３のいずれか記載の光学ガラス。
【請求項５】
ＲＯ成分（Ｒは、Ｍｇ、Ｃａ、Ｓｒ及びＢａからなる群より選択される１種以上である）の含有量の和が２５．０％以下である請求項１から４のいずれか記載の光学ガラス。
【請求項６】
質量比（ＣａＯ＋ＳｒＯ＋ＢａＯ）／Ｒｎ２Ｏが０．１０以上７．００以下である請求項１から５のいずれか記載の光学ガラス（Ｒｎは、Ｌｉ、Ｎａ及びＫからなる群より選択される１種以上）。
【請求項７】
Ｌｎ２Ｏ３成分（Ｌｎは、Ｙ、Ｌａ、Ｇｄ及びＹｂからなる群より選択される１種以上である）の含有量の和が１５．０％以下である請求項１から６のいずれか記載の光学ガラス。
【請求項８】
１．７０以上の屈折率（ｎｄ）を有し、２５以下のアッベ数（νｄ）を有する請求項１から７のいずれか記載の光学ガラス。
【請求項９】
請求項１から８のいずれか記載の光学ガラスからなる光学素子。
【請求項１０】
請求項１から８のいずれか記載の光学ガラスからなる研磨加工用及び／又は精密プレス成形用のプリフォーム。